(57)【要約】      （修正有）【課題】発光体、特にバックライト照明のガラス収納体として、外部接点を有する発光体での使用と内部接点を有する発光体での使用のいずれにも適するガラスの使用を提供する。【解決手段】ＳｉＯ２を５０〜７０重量％、Ｂ２Ｏ３１〜１５重量％、好ましくは４〜１５重量％、Ａｌ２Ｏ３１〜２５重量％、好ましくは１〜１３未満重量％と、Ｐ２Ｏ５０〜２０重量％、好ましくは１０〜２０重量％、より好ましくは３〜２０重量％、その他を含む無アルカリアルミノホウケイ酸塩を使用する。【選択図】なし【特許請求の範囲】
【請求項１】
特にバックライト照明用の発光体の外部または内部接点を利用した前記発光体のガラス収納体としての無アルカリアルミノホウケイ酸塩ガラスの使用であって、前記ガラスの組成が下記の化合物、
ＳｉＯ２    ５０〜７０   重量％
Ｂ２Ｏ３    １〜１５      重量％
好ましくは４〜１５      重量％
Ａｌ２Ｏ３  １〜２５    重量％、好ましくは１〜１３未満  重量％
Ｐ２Ｏ５  ０〜２０      重量％、好ましくは１０〜２０  重量％、より好ましくは３〜２０  重量％
ΣＮａ２Ｏ＋Ｋ２Ｏ      ０〜０．５未満  重量％であり、かつ、
ＭｇＯ    ０〜１０     重量％、好ましくは０〜５  重量％、
ＣａＯ    ０〜１２     重量％、好ましくは０〜１０  重量％
ＳｒＯ    ０〜５       重量％
ＢａＯ    ０〜１５     重量％
ＴｉＯ２  ０〜１０      重量％、
好ましくは０．１超〜１０  重量％、より好ましくは０．５超〜１０  重量％であり、かつ
ＺｒＯ２  ０〜３        重量％
ＣｅＯ２  ０〜５        重量％
Ｆｅ２Ｏ３  ０〜１        重量％
Ｗｏ３    ０〜５        重量％
ＭｏＯ３  ０〜３        重量％
ＺｎＯ    ０〜５        重量％
Ｂｉ２Ｏ３  ０〜５        重量％
ＳｎＯ２    ０〜２        重量％
ならびに、酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、Ａｓ２Ｏ３およびＳｂ２Ｏ３から選択された通常の密度の清澄剤から選択され、
上記の同じガラス組成が、内部接点を有する発光体および外部接点を有する発光体用に等しく適している使用。
【請求項２】
前記外部接点を有する前記発光体がＥＥＦＬ（外部電極蛍光灯）であり、前記内部接点を有する前記発光体がＣＣＦＬ（冷陰極蛍光灯）であることを特徴とする請求項１に記載の使用。
【請求項３】
前記ガラス組成物が以下の方程式、
ｔａｎδ／ε’＜５ｘ１０−４
を満たす損失角と誘電率との商を有し、
前記商がｔａｎδ／ε’＜３ｘ１０−４、好ましくはｔａｎδ／ε’＜２．５ｘ１０−４、特に好ましくはｔａｎδ／ε’＜２．０ｘ１０−４、なかでも特に好ましくはｔａｎδ／ε’＜１．５ｘ１０−４、特に商ｔａｎδ／ε’＜１．０ｘ１０−４であることを特徴とする前記請求項１または２のいずれか一項に記載の使用。
【請求項４】
前記ガラス組成物が、
ＳｉＯ２    ５２〜６９   重量％
Ｂ２Ｏ３    ５〜１５      重量％
Ａｌ２Ｏ３  １〜１０      重量％
Ｐ２Ｏ５  ０〜２０       重量％
ＭｇＯ    １〜５       重量％
ＣａＯ    １〜１０     重量％
ＳｒＯ    ０〜５       重量％
ＢａＯ    ８〜１５     重量％
ΣＭｇＯ＋ＣａＯ＋ＳｒＯ＋ＢａＯ  １０〜３０  重量％
ＴｉＯ２  ０〜１０      重量％、
好ましくは０．５超〜１０  重量％であり、
ＺｒＯ２  ０〜３        重量％
ＣｅＯ２  ０〜５        重量％
Ｆｅ２Ｏ３  ０〜１        重量％
Ｗｏ３    ０〜５         重量％
ＭｏＯ３  ０〜３         重量％
ＺｎＯ    ０〜５        重量％
Ｂｉ２Ｏ３  ０〜５        重量％
ＳｎＯ２    ０〜２        重量％
ならびに不可避の無アルカリ不純物Ｌｉ２Ｏ、Ｎａ２Ｏ、Ｋ２Ｏ、
および酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、Ａｓ２Ｏ３およびＳｂ２Ｏ３から選択された通常の密度の清澄剤から選択されることを特徴とする前記請求項１から３のいずれか一項に記載の使用。
【請求項５】
前記ガラス組成物が、
ＳｉＯ２    ５２〜６９   重量％
Ｂ２Ｏ３    １０〜１４    重量％
Ａｌ２Ｏ３  １〜３        重量％
Ｐ２Ｏ５  ０〜２０       重量％
ＭｇＯ    １〜５       重量％
ＣａＯ    １〜９       重量％
ＳｒＯ    １〜３       重量％
ＢａＯ    ９〜１４     重量％
ΣＭｇＯ＋ＣａＯ＋ＳｒＯ＋ＢａＯ  １４〜２７  重量％
ＴｉＯ２  ０〜１０      重量％、
好ましくは０．５超〜１０  重量％であり、
ＺｒＯ２  ０〜３        重量％
ＣｅＯ２  ０〜５        重量％
Ｆｅ２Ｏ３  ０〜１        重量％
ＷＯ３    ０〜５         重量％
ＭｏＯ３  ０〜３         重量％
ＺｎＯ    ０〜５        重量％
Ｂｉ２Ｏ３  ０〜５        重量％
ＳｎＯ２    ０〜２        重量％
ならびに不可避の無アルカリ不純物Ｌｉ２Ｏ、Ｎａ２Ｏ、Ｋ２Ｏ、
および酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
ならびに、場合により、特に塩化物、硫化物、Ａｓ２Ｏ３およびＳｂ２Ｏ３から選択された通常の密度の清澄剤から選択されることを特徴とする前記請求項１から３のいずれか一項に記載の使用。
【請求項６】
前記発光体の前記ガラス収納体のガラスが、ガラス転移温度Ｔｇ＜７００℃、特に好ましくはＴｇ＜６４０℃を有することを特徴とする前記請求項１から５のいずれか一項に記載の使用。
【請求項７】
前記発光体の前記ガラス収納体のガラスが、１〜８重量％、または２０〜２５重量％の範囲のＡｌ２Ｏ３の含有率を有することを特徴とする前記請求項１から３または６のいずれか一項に記載の使用。
【請求項８】
前記発光体の前記ガラス収納体のガラスが、０超〜２０重量％、好ましくは１超〜２０重量％、特に好ましくは５〜２０重量％、極めて特に好ましくは１０〜２０重量％の範囲のＰ２Ｏ５の含有率を有することを特徴とする前記請求項１から７のいずれか一項に記載の使用。
【請求項９】
前記ガラス組成物中にＰ２Ｏ５とＡｌ２Ｏ３とが同じモル比で含まれることを特徴とする請求項８に記載の使用。
【請求項１０】
前記ガラス収納体用に使用されるガラスが、高い分極率（誘電性ε’＞５）を有するガラスから選択されることを特徴とする前記請求項１から９のいずれか一項に記載の使用。
【請求項１１】
前記ガラス収納体用に使用されるガラスが、特にｔａｎδ＜２０ｘ１０−４、好ましくはｔａｎδ＜１ｘ１０−４の低い導電性を有するガラスから選択されることを特徴とする前記請求項１から１０のいずれか一項に記載の使用。
【請求項１２】
前記ガラス収納体用のガラスが、紫外線をブロックするガラスから選択され、ガラス中の紫外線ブロックがガラスマトリクス内にＴｉ、Ｃｅ、Ｗ、Ｎｂ、Ｂｉ、Ｙｂ、Ｆｅ、Ｎｉから選択された希土類または遷移金属イオンを含めることによって、または前記発光体の前記ガラス収納体の内部または外部にコーティングを施すことによって達成されることを特徴とする前記請求項１から１１のいずれか一項に記載の使用。
【請求項１３】
前記ガラス中の前記紫外線ブロックが、ガラスマトリクス内にチタンと鉄、またはチタンとタングステンとの化合物を含めることによって達成され、タングステンが組成中に存在する場合にはＣｅｒがないことを特徴とする前記請求項１２に記載の使用。
【請求項１４】
前記発光体は、加圧された充填ガス（１つまたは複数）が連続スペクトルを発生するような高温になり、またはＨｇおよび／またはＸｅガスが充填ガスとして含まれる場合は、外部電極によって制御可能な比較的強いＨｇおよび／またはＸｅの線スペクトルの衝撃の分散（Ｓｔｏｓｓｖｅｒｂｒｅｉｔｅｒｕｎｇ）が付加的に生ずるような高圧灯であることを特徴とする前記請求項１から１３のいずれか一項に記載の使用。
【請求項１５】
前記発光体が放電灯、特に低圧放電灯であることを特徴とする前記請求項１から１４のいずれか一項に記載の使用。
【請求項１６】
前記バックライト照明が、コンピュータ・モニタのＬＣＤ（液晶）ディスプレー、ＴＦＴ（薄膜トランジスタ）ディスプレー、携帯電話などの電話ディスプレー、スキャナ、医療機器、および航空・宇宙用計器および機器、ならびにデスクトップ・コンピュータおよびＰＤＡ（携帯情報端末）などのスクリーンおよびディスプレーの用途から選択される前記請求項１から１５のいずれか一項に記載の使用。
【請求項１７】
ガラス収納体を含むバックライト発光体であって、前記ガラスの組成が以下の下記の化合物、
ＳｉＯ２    ５０〜７０   重量％
Ｂ２Ｏ３    １〜１５      重量％
好ましくは４〜１５      重量％
Ａｌ２Ｏ３  １〜２５      重量％
Ｐ２Ｏ５  ０超〜２０      重量％、好ましくは１０〜２０  重量％
ΣＮａ２Ｏ＋Ｋ２Ｏ      ０〜０．５未満  重量％であり、かつ、
ＭｇＯ    ０〜１０     重量％
ＣａＯ    ０〜１０     重量％
ＳｒＯ    ０〜５       重量％
ＢａＯ    ０〜１５     重量％
ＴｉＯ２  ０〜１０      重量％、
好ましくは０．５超〜１０  重量％であり、
ＺｒＯ２  ０〜３        重量％
ＣｅＯ２  ０〜５        重量％
Ｆｅ２Ｏ３  ０〜１        重量％
ＷＯ３    ０〜５        重量％
ＭｏＯ３  ０〜３        重量％
ＺｎＯ    ０〜５        重量％
Ｂｉ２Ｏ３  ０〜５        重量％
ＳｎＯ２    ０〜２        重量％
ならびに、酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、Ａｓ２Ｏ３、Ｓｂ２Ｏ３およびＳｎＯ２から選択された通常の密度の清澄剤から選択されるバックライト発光体。
【請求項１８】
前記発光体の前記ガラス収納体のガラスが、ガラス転移温度Ｔｇ＜７００℃、特に好ましくはＴｇ＜６４０℃を有することを特徴とする前記請求項１７に記載のバックライト発光体。
【請求項１９】
前記発光体の前記ガラス収納体のガラスが、１〜８重量％、または２０〜２５重量％の範囲のＡｌ２Ｏ３の含有率を有することを特徴とする前記請求項１７または１８のいずれか一項に記載のバックライト発光体。
【請求項２０】
前記ガラス組成物中にＰ２Ｏ５とＡｌ２Ｏ３とが同じモル比で含まれることを特徴とする請求項１７から１９のいずれかに記載のバックライト発光体。
【請求項２１】
前記ガラス組成物が以下の方程式、
ｔａｎδ／ε’＜５ｘ１０−４
を満たす損失角と誘電率との商を有し、
前記商がｔａｎδ／ε’＜３ｘ１０−４、好ましくはｔａｎδ／ε’＜２．５ｘ１０−４、特に好ましくはｔａｎδ／ε’＜２．０ｘ１０−４、極めて特に好ましくはｔａｎδ／ε’＜１．５ｘ１０−４、特に商ｔａｎδ／ε’＜１．０ｘ１０−４であることを特徴とする前記請求項１７から２０のいずれか一項に記載のバックライト発光体。
【請求項２２】
前記ガラス収納体用に使用されるガラスが、高い分極率（誘電性ε’＞５）を有するガラスから選択されることを特徴とする前記請求項１７から２１のいずれか一項に記載のバックライト発光体。
【請求項２３】
前記ガラス収納体用のガラスが、特にｔａｎδ＜２０ｘ１０−４、好ましくはｔａｎδ＜１ｘ１０−４の低い導電性を有するガラスから選択されることを特徴とする前記請求項１７から２２のいずれか一項に記載の使用。
【請求項２４】
前記ガラス収納体用のガラスが、紫外線をブロックするガラスから選択され、前記紫外線ブロックがガラスマトリクス内にＴｉ、Ｃｅ、Ｗ、Ｎｂ、Ｂｉ、Ｙｂ、Ｆｅ、Ｎｉから選択された希土類または遷移金属イオンを含めることによって、または前記発光体の前記ガラス収納体の内部または外部にコーティングを施すことによって達成されることを特徴とする前記請求項１７から２３のいずれか一項に記載のバックライト発光体。
【請求項２５】
前記ガラス中の前記紫外線ブロックが、ガラスマトリクス内にチタンと鉄、またはチタンとタングステンとの化合物を含めることによって達成され、タングステンが組成中に存在する場合にはＣｅｒがないことを特徴とする前記請求項２４に記載のバックライト発光体。
【請求項２６】
前記発光体が放電灯、特に低圧放電灯であることを特徴とする前記請求項１７から２５のいずれか一項に記載のバックライト発光体。
【発明の詳細な説明】
【技術分野】
【０００１】
本発明は、特にバックライト照明の分野における外部または内部接点を有する発光体での無アルカリアルミノホウケイ酸塩ガラスの使用に関する。
【背景技術】
【０００２】
バックライト照明用にはガラスおよびその特性には特別の必要要件があることは知られている。それは使用される発光体のサイズが小さいこと、それに応じて厚さが極めて薄いこと、ならびに紫外線吸収特性であり、例えば蛍光灯内に封入されるランプガスが点火するために、放射される高周波エネルギがランプガスから全く、または僅かしか吸収される必要がない。
【０００３】
さらに、無アルカリガラスをバックライト照明の構成要素として使用することが知られている。例えば、ドイツ実用新案第２０  ２００５  ００４  ４５９号明細書から、外部電極を有する発光体で使用するのに特に適する無アルカリガラスが明らかにされている。これは例えばＥＥＦＬ（外部電極蛍光灯）であり、電極リードがなく、外部の、または外部電極しかないので無電極放電灯とも呼ばれている。
【０００４】
ドイツ特許第１０３  ０６  ４２７  Ａ１号明細書には、放電灯用のランプバルブを製造するために転移温度Ｔｇが＞６００°であるアルミノケイ酸塩ガラス、特にアルカリ土類アルミノケイ酸塩ガラスの使用が記載されている。ガラス組成物は、５５〜６４重量％のＳｉＯ２、１３〜１８重量％のＡｌ２Ｏ３、０〜５．５重量％のＢ２Ｏ３、０〜７重量％のＭｇＯ、５〜１４重量％のＣａＯ、０〜８重量％のＳｒＯ、６〜１７重量％のＢａＯ、０〜２重量％のＺｒＯ２、および０〜５重量％のＴｉＯ２を含んでいる。このガラスは特に外部接点を有する放電灯用に開発され、高い耐熱性を有している。
【０００５】
さらに、ドイツ特許第１０  ２００５  ０００  ６６４  Ａ１号明細書はガラス中のＴｉＯ２含有率ができるだけ低いガラスおよびガラスセラミックの紫外線吸収方法を開示している。これらのガラスはＥＥＦＬ用、すなわち外部接点を有する発光体用に合わせて製造される。
【０００６】
ドイツ特許第１０  ２００６  ０００５  ６１１  Ａ１号明細書は、外部電極を有する発光体を含むバックライト照明によるディスプレーに関するものであり、ガラス組成を意図的に選択することによって発光体の全体的な効率が最適化される。
【０００７】
しかし、上記のガラスは例えばＴｇ＞６００℃、好ましくはＴｇ＞７００℃の極めて高いガラス転移温度を有しており、高い温度安定性を達成するためＡｌ２Ｏ３の含有率が高い場合が多い。このような高い温度安定性は低圧放電灯の収納管として使用するためには不要であり、ランプの製造では必ずしも好ましいとは限らない。したがって、電極リードの溶融、または管の溶融用の高い加工温度が必要である。その結果、エネルギ消費量が高くなり、ひいてはコストが高くなる。さらに、前記のガラスはＥＥＦＬ型のランプには適しており、電極リードの金属／金属化の熱膨張挙動には適するが、例えばＣＣＦＬなどの別の種類のランプには適さない。
【０００８】
さらに、ＣＣＦＬ（冷陰極蛍光灯）またはＥＥＦＬ（外部電極蛍光灯）型のガス放電灯の場合も、通常はそれぞれランプの種類の特に適合したアルカリ含有ホウケイ酸塩ガラスが使用されることが知られており、これは、比較的低温で加工可能であり、かつ電極リードの金属／合金（例えばモリブデン、コバール）の別膨張率に極めて良好に適合可能であるという利点を有している。
【０００９】
日本特許平０１−２３９０３７号明細書に記載の先行技術から、例えばガラスが以下の組成、６５〜７５重量％のＳｉＯ２、０．５〜２．５重量％のＡｌ２Ｏ３、１．０〜５．０重量％のＭｇＯ、３．０〜８．０重量％のＣａＯ、５．５〜９．５重量％のＭｇＯ＋ＣａＯ、１３〜１９重量％のＮａ２Ｏ、０〜３．０重量％のＫ２Ｏ、１３．０〜２０．０重量％のＮａＯ２＋Ｋ２Ｏ、０．３〜３重量％のＢ２Ｏ３、０．１〜１重量％のＰ２Ｏ５、０．４〜０．８重量％のＳｂ２Ｏ３、および０．０３〜０．０５重量％のＦｅ２Ｏ３を有する蛍光灯用のアルカリ含有ケイ酸塩ガラスが公知である。これらのガラスは改善された透過率と、加工性とを有し、かつ製造コストが低減し、環境を損なわない。
【００１０】
しかし、前述のアルカリ含有ガラスの欠点は、水銀がガラスのアルカリ成分、特にナトリウムと反応することによるガラスが黒くなり（Ｖｅｒｄｕｎｋｌｕｎｇ）、いわゆる「黒化」が生ずる傾向があることである。さらに、これらのガラスはＥＥＦＬの用途で使用するには誘電特性が不良であり、それは一方では例えばタンデル（tan delta）／誘電率の商が大きくなることに反映され、したがって効率が悪いことを意味する。さらに、ガラスの破壊強度（いわゆる「ピンホール」安定性、または「ピンホール燃焼」）が低く、それは高圧では破壊を意味する。
【特許文献１】ドイツ実用新案第２０  ２００５  ００４  ４５９号
【特許文献２】ドイツ特許第１０３  ０６  ４２７  Ａ１号
【特許文献３】ドイツ特許第１０  ２００５  ０００  ６６４  Ａ１号
【特許文献４】ドイツ特許第１０  ２００６  ０００５  ６１１  Ａ１号明細書
【特許文献５】日本特許平０１−２３９０３７号
【非特許文献１】Ｃｈｏ  Ｇ．らの論文、Ｊ．Ｐｈｙｓ．Ｄ：Ａｐｐｌ．Ｐｈｙｓ．Ｂｄ．３７、（２００４）、２８６３〜２８６７ページ
【非特許文献２】Ｃｈｏ  Ｔ．Ｓ．らの論文、Ｊｐｎ．Ｊ．Ａｐｐｌ．  Ｐｈｙｓ．Ｂｄ．４１（２００２）、７５１８〜７５２１ページ
【発明の開示】
【発明が解決しようとする課題】
【００１１】
したがって本発明の目的は、先行技術の欠点を回避し、バックライト照明の領域で望まれる要件を十分に満たすのに適し、外部接点ならびに内部接点を有する発光体の用途に同様に適するガラスを提供することである。
【課題を解決するための手段】
【００１２】
本発明により、本発明の目的は、特にバックライト照明用の発光体の外部または内部接点を利用した発光体のガラス収納体としての無アルカリアルミノホウケイ酸塩ガラスの使用であって、ガラスの組成が下記の化合物、
ＳｉＯ２    ５０〜７０   重量％
Ｂ２Ｏ３    １〜１５      重量％
好ましくは４〜１５      重量％
Ａｌ２Ｏ３  １〜２５      重量％、好ましくは１〜１３未満  重量％
Ｐ２Ｏ５  ０〜２０        重量％、好ましくは１０〜２０  重量％、より好ましくは３〜２０  重量％
ΣＮａ２Ｏ＋Ｋ２Ｏ      ０〜未満０．５  重量％であり、かつ、
ＭｇＯ    ０〜１０     重量％、好ましくは０〜５重量％、
ＣａＯ    ０〜１２     重量％、好ましくは０〜１０重量％
ＳｒＯ    ０〜５       重量％
ＢａＯ    ０〜１５     重量％
ＴｉＯ２  ０〜１０      重量％、好ましくは０．１超〜１０重量％、より好ましくは０．５超〜１０  重量％であり、かつ
ＺｒＯ２  ０〜３        重量％
ＣｅＯ２  ０〜５        重量％
Ｆｅ２Ｏ３  ０〜１        重量％
ＷＯ３    ０〜５        重量％
ＭｏＯ３  ０〜３        重量％
ＺｎＯ    ０〜５        重量％
Ｂｉ２Ｏ３  ０〜５        重量％
ＳｎＯ２    ０〜２        重量％
ならびに、酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、Ａｓ２Ｏ３およびＳｂ２Ｏ３から選択された通常の密度の清澄剤から選択され、
上記の同じガラス組成が、内部接点を有する発光体および外部接点を有する発光体用に等しく適している使用によって達成される。
【００１３】
本発明の主題はさらに、ガラス収納体を含むバックライト（Hintergrundbeleuchtung）発光体であって、ガラスの組成が以下の下記の化合物、
ＳｉＯ２    ５０〜７０   重量％
Ｂ２Ｏ３    １〜１５      重量％
好ましくは４〜１５      重量％
Ａｌ２Ｏ３  １〜２５      重量％、好ましくは１〜１３未満  重量％
Ｐ２Ｏ５  ＞０〜２０      重量％、好ましくは１０〜２０  重量％、より好ましくは３〜２０  重量％
ΣＮａ２Ｏ＋Ｋ２Ｏ      ０〜０．５未満  重量％であり、かつ、
ＭｇＯ    ０〜１０     重量％、好ましくは０〜５  重量％
ＣａＯ    ０〜１０     重量％
ＳｒＯ    ０〜５       重量％
ＢａＯ    ０〜１５     重量％
ＴｉＯ２  ０〜１０      重量％、
好ましくは０．１超〜１０  重量％であり、より好ましくは０．５超〜１０  重量％
ＺｒＯ２  ０〜３        重量％
ＣｅＯ２  ０〜５        重量％
Ｆｅ２Ｏ３  ０〜１        重量％
ＷＯ３    ０〜５        重量％
ＭｏＯ３  ０〜３        重量％
ＺｎＯ    ０〜５        重量％
Ｂｉ２Ｏ３  ０〜５        重量％
ＳｎＯ２    ０〜２        重量％
ならびに、酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、Ａｓ２Ｏ３およびＳｂ２Ｏ３から選択された通常の密度の清澄剤から選択されるバックライト発光体である。
【００１４】
驚くべきことに、従来使用されていた無アルカリガラスだけではなく、アルカリ含有ガラスの上記の欠点が本発明による使用によって克服できることが判明した。ガラスを外部接点を有する発光体の使用に適合させ、または内部接点を有する発光体の使用に適合させてきた先行技術のこれまでのアプローチとは異なり、いまや本発明により、両方の用途の分野で同時に使用できるガラス組成を提供することに思いがけず成功した。すなわち、同じガラスが両方の用途に同様に適している。したがって、本発明によって使用されるガラスは外部接点を有する発光体にも、内部接点を有する発光体にも適している。それによって、ガラスが両方の用途に同様に適するので、製造されるガラス数を明らかに少なくすることができることで示される優れた経済的な利点が得られる。それにより、特に大量生産の製造ラインでは、明らかな利益がもたらされる。
【００１５】
本発明により、外部接点を有する発光体は、動作、例えば発光体の点火が外部から行われ、または制御される発光体である必要がある。これは例えば、外部電極を有する発光体であってよい。発光体は例えば、ガス放電灯、特に低圧放電灯などの放電灯であってよい。低圧灯の場合は、個別の紫外線が蛍光層を通して部分的に可視光線に転換される。したがって、発光体は蛍光灯、特にＥＥＦＬ、なかでも特に好ましくは小型蛍光灯であってもよい。
【００１６】
本発明により、内部接点を有する発光体は、動作、例えば発光体の点火が内部から行われ、または制御される発光体である必要がある。これは例えば、外部電極を有する発光体であってよい。この場合はプラズマの添加を内部電極によって行うことができる。この種の点火はオルターナティブ・テクノロジーである。このような主ステムは例えばＣＣＦＬシステム（冷陰極蛍光灯）と呼ばれる。
【００１７】
内部接点または外部接点を有する発光体で使用するガラスにはそれぞれ全く異なる特性が重要であるため、１つのガラス組成領域が両方の用途に同様に適することは間違いであるように思われる。ところが、本発明により、同じガラス組成が内部接点を有する発光体、特にＥＥＦＬの用途と、外部接点を有する発光体、特にＣＣＦＬの用途に同様に適している。
【００１８】
したがって、本発明により使用されるガラス組成は、外部接点を有する発光体でも内部接点を有する発光体の用途でも一連の利点を備えている。
【００１９】
例えば、本発明により使用されるガラスは良好な紫外線吸収特性を備え、照射される高周波エネルギは僅かな部分しか吸収しないので、ランプガス、特に外部電極を有する発光体のランプガスが最小限に低減される。
【００２０】
記載したガラスを使用することによって、外部接点を有する用途での効率を改善することができる。外部電極を有するバックライト照明の発光体のガラス収納体用のガラス組成は著しく少ない電力損失Ｐｌｏｓｓを示し、ひいては高い効率を示す。これは特定の上限に達しない損失角ｔａｎδと誘電率ε’との商から明らかになる。そこで本発明により使用されるガラス組成は、以下の方程式、
【００２１】
ｔａｎδ／ε’＜５ｘ１０−４
【００２２】
を満たす損失角と誘電率との商を有している。
【００２３】
この商は好ましくは４．５ｘ１０−４未満、特に好ましくは４．０ｘ１０−４未満、特に３ｘ１０−４未満、さらに好ましくは２．５ｘ１０−４未満である。良好な特性は０．７５ｘ１０−４〜２．５ｘ１０−４の範囲でも達成される。さらに、なかでも特に好ましくは、商は１．０ｘ１０−４未満、特に０．７５ｘ１０−４未満である。
【００２４】
ｔａｎδの値は１０−４の値であるとすることができる。この場合、そこから商ｔａｎδ[１０−４]／ε’＜５が生ずる。
【００２５】
ｔａｎδの値を絶対値として示すこともできる。この場合、そこから商ｔａｎδ／ε’＜５ｘ１０−４が生ずる。
【００２６】
数値の例として以下を仮定する。
【００２７】
ｔａｎδ＝０．００１またはｔａｎδ[１０−４]＝１０、およびε’＝４
【００２８】
この場合、商ｔａｎδ[１０−４]／ε’＝１０：４＝２．５またはｔａｎδ／ε’＝０．００１：４＝２．５ｘ１０−４
【００２９】
本発明により、発光体のガラス収納体用に好ましくは誘電率ε’が比較的高いガラスが使用される。その際、２５℃で１００ｋＨｚの場合の誘電率は好ましくは３超であり、より好ましくは４超であり、特に３．５〜４．５の範囲であり。好ましくは５超であり、より好ましくは６超であり、なかでも好ましくは８超である。本発明によりガラス収納体用に高い分極率を有するガラス、すなわち誘電率ε’＞５のガラスが使用される。
【００３０】
誘電損失ｔａｎδは好ましくは最大１２０であり、好ましくは１００未満である。損失率は特に好ましくは８０未満であり、５０未満の値、好ましくは３０未満の値が特に適している。なかでも好ましくは、１５未満の値、特に１〜１５の範囲が好ましい。不純物の程度と製造方法に応じてｔａｎδの値は変動することがある。
【００３１】
本発明により使用されるガラスは、交流電圧を印加すると高い誘電率により、また高い損失角により電気エネルギが熱に変換されることが本来予期されるので、特に外部電極を有する発光体の蛍光灯またはガス灯で使用する場合は高い損失率ならびに極めて高いガラスの加熱が予期され、ガラス材料の急激な腐食も誘発する筈であろう。しかし、驚くべきことにそうならず、記載のガラスがこのような用途に極めて適することが示された。したがって、損失角ｔａｎδと誘電率ε’の個別値を互いに別個にできるだけ低く調整することではなく、両方の値を互いに関係付けることが決定的に重要である。実際に、両方のパラメータの商は臨界値を示している。
【００３２】
外部接点を有する発光体の場合は、ガス放電は特にＥＥＦＬの用途では外部から点火され、ガラスはコンデンサ内の誘電体として機能する。密閉されたガラス管の前面に平坦な電極を有する簡単な幾何形状の場合は、電力損失（以下ＰｖｅｒｌｕｓｔまたはＰｌｏｓｓと呼ぶ）を近似的に以下で表わすことができる。
【００３３】
Ｐｖｅｒｌｕｓｔ≒２・１／ω・ε０・ｔａｎδ／ε’・d／Ａ・Ｉ２
【００３４】
ただし、
ω：角周波数
ｔａｎδ：損失角
ε’：誘電率
d：コンデンサの厚さ（この場合はガラスの厚さ）
Ａ：電極面
Ｉ：電流強度
ε０：影響定数
【００３５】
したがって、商ｔａｎδ／ε’を特定範囲内に調整することによって、発光体の全電力損失を最小限にすることができる。したがって、損失角と誘電率との商が５ｘ１０−４未満である上記の方程式を満たすガラスの効率が改善される。
【００３６】
上記の商は例えばガラス収納体のガラス組成で意図的に調整することができる。それは例えば、分極率が高い酸化物形の元素をガラスマトリクス内に組み込むことによって行われる。これは例えばＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの酸化物である。
【００３７】
ＥＥＦＬの別の問題点は、高圧時の破壊を意味する「ピンホール燃焼」である。このような破壊が発生すると、それによってガラスの密封性が損なわれる。これはＣｈｏ  Ｇ．らの論文、Ｊ．Ｐｈｙｓ．Ｄ：Ａｐｐｌ．Ｐｈｙｓ．Ｂｄ．３７、（２００４）、２８６３〜２８６７ページ、およびＣｈｏ  Ｔ．Ｓ．らの論文、Ｊｐｎ．Ｊ．Ａｐｐｌ．  Ｐｈｙｓ．Ｂｄ．４１（２００２）、７５１８〜７５２１ページ
に詳細に記載されている。ところが驚くべきことには、使用されるガラス組成物にはピンホール燃焼が全く見られないことが判明した。不都合な破壊は６ｋＶまでの電圧でも発生しない。このことは、このガラスがランプ、特のＥＦＦＬランプの分野に適していることを実証している。
【００３８】
さらに、本発明により使用されるガラスでは、外部接点を有する発光体でも内部接点を有する発光体でも、特にＣＣＦＬおよびＥＥＦＬの用途でＨｇ（水銀）とアルカリ、特にナトリウムとの反応により透過性が著しく低下する「黒化」の発生が明らかに減少し、または完全になくなる。
【００３９】
使用されるガラスはさらに、電極および／または電極リードに適する金属または合金との融接に適している。融接はモリブデンなどの通常使用される金属またはコバール（Ｆｅ−Ｃｏ−Ｎｉ合金）などの合金と可能であるだけではなく、例えばタングステンなどの別の金属とも可能である。さらに、これらのガラスは備えられる電極リードの組成領域を選択することによって、金属または合金の熱膨張挙動に適合する線膨張率（いわゆる熱膨張係数）を有することができる。これは内部接点を有する発光体にとって特に重要である。外部接点を有する発光体の場合は、これは重要ではない。
【００４０】
さらに、ガラス転移温度を旧来の「硬質ガラス」と比較して、例えばＴｇ＜７００℃に、特に好ましくはＴｇ＜６４０℃まで明らかに下げることができる。
【００４１】
本発明による変形形態でのガラスの高い燐含有率は、酸化燐が、ＳｉＯ２に加えてガラス網目を強化し、ひいては安定性を高める長い二次元または三次元の網目構造を形成するという利点を有している。さらに、Ａｌ２Ｏ３と組み合わせたＰ２Ｏ５は、これらの化合物が同じモル比で存在する場合は、ＳｉＯ２と類似したガラス網目構造に寄与する。したがって、本発明により、ガラス組成中のＰ２Ｏ５およびＡｌ２Ｏ３が同じモル比で存在することが特に好ましい。
【００４２】
本発明の特に好ましい実施形態では、使用されるガラス組成は以下の組成物、
【００４３】
ＳｉＯ２    ５２〜６９   重量％
Ｂ２Ｏ３    ５〜１５      重量％
Ａｌ２Ｏ３  １〜１０       重量％
Ｐ２Ｏ５  ０〜２０        重量％
ＭｇＯ    １〜５         重量％
ＣａＯ    １〜１０       重量％
ＳｒＯ    ０〜５       重量％
ＢａＯ    ８〜１５     重量％
ΣＭｇＯ＋ＣａＯ＋ＳｒＯ＋ＢａＯ  １０〜３０  重量％
ＴｉＯ２  ０〜１０      重量％、
好ましくは０．５超〜１０  重量％であり、
ＺｒＯ２  ０〜３        重量％
ＣｅＯ２  ０〜５        重量％
Ｆｅ２Ｏ３  ０〜１        重量％
ＷＯ３    ０〜５         重量％
ＭｏＯ３  ０〜３         重量％
ＺｎＯ    ０〜５        重量％
Ｂｉ２Ｏ３  ０〜５        重量％
ＳｎＯ２    ０〜２        重量％
ならびに不可避の無アルカリ不純物Ｌｉ２Ｏ、Ｎａ２Ｏ、Ｋ２Ｏ、
および酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、ＳｎＯ２、Ａｓ２Ｏ３およびＳｂ２Ｏ３から選択された通常の密度の清澄剤から選択される。
【００４４】
本発明のさらに特に好ましい実施形態では、使用されるガラス組成は以下の組成物、
【００４５】
ＳｉＯ２    ５２〜６９   重量％
Ｂ２Ｏ３    １０〜１４    重量％
Ａｌ２Ｏ３  １〜３        重量％
Ｐ２Ｏ５  ０〜２０       重量％
ＭｇＯ    １〜５       重量％
ＣａＯ    １〜９       重量％
ＳｒＯ    １〜３       重量％
ＢａＯ    ９〜１４     重量％
ΣＭｇＯ＋ＣａＯ＋ＳｒＯ＋ＢａＯ  １４〜２７  重量％
ＴｉＯ２  ０〜１０      重量％、
好ましくは０．５超〜１０  重量％であり、
ＺｒＯ２  ０〜３        重量％
ＣｅＯ２  ０〜５        重量％
Ｆｅ２Ｏ３  ０〜１        重量％
ＷＯ３    ０〜５         重量％
ＭｏＯ３  ０〜３         重量％
ＺｎＯ    ０〜５        重量％
Ｂｉ２Ｏ３  ０〜５        重量％
ＳｎＯ２    ０〜２        重量％
ならびに不可避の無アルカリ不純物Ｌｉ２Ｏ、Ｎａ２Ｏ、Ｋ２Ｏ、
および酸化物形のＲｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕの含有率が０〜５重量％である組成物、
場合により、特に塩化物、硫化物、ＳｎＯ２、Ａｓ２Ｏ３およびＳｂ２Ｏ３から選択された通常の密度の清澄剤から選択される。
【００４６】
さらに別の好ましい実施形態では、発光体のガラス収納体用に低い導電性を有するガラス、特にｔａｎδ＜２０ｘ１０−４、特に好ましくはｔａｎδ＜１ｘ１０−４のガラスから選択される。
【００４７】
さらに、特に好ましくは、ガラス収納体用に、紫外線ブロックが所望通りに調整されたガラスが選択される。したがって、ガラス内の紫外線ブロックは希土類または遷移金属イオンを含めることによって調整することができる。そのための元素は例えばＴｉ、Ｃｅ、Ｗ、Ｎｂ、Ｂｉ、Ｙｂ、Ｆｅおよび／またはＮｉが該当する。
【００４８】
しかし、ガラスの紫外線ブロックにはできるだけ少ないＴｉＯ２を使用することが特に適切であることが実証されている。したがって、特に好ましい紫外線ブロックの変化形態は、酸化鉄と組み合わせて使用されるＴｉＯ２をできるだけ少なく添加することを前提にしている。その際、酸化鉄の含有量が増えると通常は、（例えばイルメナイトなどの鉄とチタンの合成物の形成により）可視領域での透過性が低下する。
【００４９】
ガラスの紫外線ブロックを改善するためのさらに別の好ましい変形形態は、チタンおよびタングステンを使用することである。この場合も良好な結果を達成することができる。しかし、この場合はＣｅｒを添加することを避けなければならない。何故ならば、Ｃｅｒによって可視領域で強いソラリゼーションが生ずるからである。そこでＣｅｒの代替として例えばニオビウムが適している。
使用可能な量については、当業者はガラス技術の分野での基本知識に拠る量でよい。可能な量は実施例から明らかにされるが、それに限定されるものではない。
【００５０】
紫外線ブロックはガラス収納体の内部または外部コーティングの形態でもよく、特にＴｉＯ２を含む内部または外部コーティングが適している。
【００５１】
本発明による別の変形形態は、希土類イオンがドープされた固形粉末からなる蛍光層によって紫外光または青色光を全体として白光に光転換するために可能性があるガラス収納体の内部コーティングに関するものである。これは例えば、Ｃｅ、Ｅｕ、Ｔｍ、Ｔｂ、Ｄｙおよび／またはＧｄがドープされたＹＡＧ粉末である。
【００５２】
さらに、蛍光化された希土類イオンおよび／または遷移金属イオンによって紫外光または青色光を全体として白光に光転換するためにガラスにドープすることも可能である。希土類イオンは例えば、Ｃｅ、Ｅｕ、Ｔｍ、Ｔｂ、Ｄｙおよび／またはＧｄから選択される。
【００５３】
適宜の発光体で使用する際にガラスをさらに修正することも考えられる。
【００５４】
本発明により使用される外部または内部接点を有する（１つまたは複数の）発光体として、この目的のために当業者に知られているあらゆる発光体を使用することができる。発光体は、そのガラス収納体が記載したガラスを基本的に含み、またはそれらのガラスからなる別の発光体との組み合わせ、特に小型化された発光体との組み合わせで使用することができる。例えばバックライト照明の場合、発光体の断面形状は任意であり、かつ空間的な実情に適応される。好ましくは、円形、楕円形、長方形、または平坦な正方形（例えばオスラムのＰｌａｎｏｎ（登録商標））である。バックライト照明としてなかでも特に好ましいのは、平坦な正方形の断面を有する発光体である。
【００５５】
ガラス収納体にある接点の材料は特に限定されない。これは好ましくは、
ａ）例えばＣｕ、Ａｌ、Ａｇまたはその類似物からなる金属または金属板、
ｂ）金属、または金属を含む導電性物質からなるディップコーティング、
ｃ）例えば銀を含む導電性塗料などの導電性塗料、または、
ｄ）金属接着テープなどの導電性接着テープから選択される。
【００５６】
外部または内部接点を有する発光体は、本発明によるガラス組成物を含み、またはそれらからなっている。本発明により、無アルカリアルミノホウケイ酸塩ガラスが使用される。これらは主成分としてＳｉＯ２、Ａｌ２Ｏ３、およびＢ２Ｏ３を含み、さらなる成分として例えばＣａＯ、ＭｇＯ、ＳｒＯおよびＢａＯなどのアルカリ土類酸化物、および不可避の不純物の形態での、例えばＬｉ２Ｏ、Ｎａ２ＯおよびＫ２Ｏなどのアルカリ酸化物を含んでいる。
【００５７】
基本ガラスは通常は好ましくは、少なくとも５０重量％、好ましくは少なくとも５２重量％、特に好ましくは５５重量％のＳｉＯ２を含んでいる。ＳｉＯ２の最大量は７０重量％であり、なかでも特に好ましくは約６５重量％である。さらに、ＳｉＯ２の重量％は５２〜６９重量％、および５５〜６５重量％の範囲である。ＳｉＯ２の含有率が高いガラスは誘電損失率ｔａｎδが低いことを特徴としており、したがって商ｔａｎδ／ε’を斟酌すると、電極がない蛍光灯などの外部に電極を有する、本発明により使用される発光体に特に適している。これらのガラスは本発明の枠内でＣＣＦＬの用途にもよく適している。
【００５８】
本発明により、Ｂ２Ｏ３の最少量は１重量％、好ましくは４重量％以上、さらに好ましくは６重量％以上、なかでも特に好ましくは１０重量％以上である。Ｂ２Ｏ３の最大量は１５重量％であるが、好ましくは１３重量％以下であり、さらに好ましくは１２重量％以下であり、なかでも特に好ましくは１１重量％以下である。Ｂ２Ｏ３の含有率はなかでも特に好ましくは、１０〜１４重量％である。
【００５９】
Ａｌ２Ｏ３の量は好ましい実施形態によれば、好ましくは少なくとも１重量％、特に好ましくは２重量％以上、なかでも特に好ましくは３重量％、特に最大８重量％までである。しかし、さらに別の好ましい実施形態では、Ａｌ２Ｏ３の量は最大２５重量％までであり、より好ましくは１５重量％以下、特に１３重量％未満のＡｌ２Ｏ３が使用される。なかでも特に好ましくは、１〜８重量％の範囲、または２０〜２５重量％の範囲である。含有量は適宜に変更可能である。特に、リン酸塩の含有率が高い組成物はアルミニウムの含有率も高いことが好ましい。アルミニウム含有率が高い場合、高い含有率のリン酸塩を添加することによって、ガラスの溶融性が高まるという利点がある。それによってさらに、ガラスの加工温度が低下する。さらなる利点は、アルミニウム含有率が高いとガラス網目が特に安定し、それは含有率が比較的高いリン酸塩が存在することによって補助される。
【００６０】
ガラス組成物は不可避の不純物を除いてアルカリ酸化物を含んでいない。個々のケースでは、０．５重量％未満の含有率が許容される。
【００６１】
アルカリ土類酸化物ＣａＯの含有率は最大１２重量％、好ましくは１０重量％である。しかし個々のケースでは、９重量％、特に８重量％で十分である。本発明により使用されるガラスにはカルシウムも含まれていなくてもよいが、本発明によるガラスは通常は少なくとも１重量％のＣａＯを含んでおり、含有率は少なくとも２重量％、特に少なくとも３重量％であることが好ましい。実際には４重量％の含有率が好適であることが実証されている。ＢａＯは０〜１５重量％の範囲でガラス中に含まれており、好ましくは８重量％以上、より好ましくは９重量％以上、特に１０重量％以上である。ＭｇＯの下限は個々のケースでは０重量％であるが、少なくとも１重量％、好ましくは少なくとも２重量％であることが好適である。ガラス中のＭｇＯの最大含有率は１０重量％であり、５重量％、特の３重量％であることが好ましい。ＳｒＯがガラス中に全く含まれなくてもよい。しかし、好ましくは１重量％、特に少なくとも２重量％のＳｒＯを含み、最大５重量％のＳｒＯを含むことができる。
【００６２】
アルカリ土類酸化物全体の合計は、本発明により好ましくは０〜３０重量％、特に５〜２５重量％、好ましくは１０〜２０重量％、特に好ましくは１２〜１８重量％、なかでも特に好ましくは１４〜１６重量％である。
【００６３】
本発明によりｔａｎδとε’との商をできるだけ小さい値に調整するため、ガラス収納体のガラス組成は例えば、ガラスマトリクス内に組み込まれた酸化物形の高い分極率の元素を含んでいる。酸化物形のこのような高い分極率の元素は、Ｒｈ、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの酸化物からなる元素群から選択可能である。さらに、これらの酸化物の２つ以上の混合物が含まれてもよい。したがって、これらの酸化物の少なくとも１つは好ましくは０超〜５重量％の量が含有される。
【００６４】
特に好ましくは、ＢａＯ、Ｂｉ２Ｏ３、ならびに希土類金属酸化物の酸化ランタン、酸化ガドリウム、および／または酸化イットリウムがガラス収納体のガラス組成に含まれている。
【００６５】
本発明によるさらに別の実施形態によって、ガラス組成はさらに０超〜２０重量％、好ましくは５〜２０重量％、特に好ましくは８〜２０重量％、なかでも特に好ましくは１０〜２０重量％の範囲のＰ２Ｏ５含有率を有している。これには、酸化リンが、ＳｉＯ２を補足してガラス網を補強し、それによって安体性を改善する長い二次元または三次元のガラス網を形成するという特別の利点がある。さらに、Ａｌ２Ｏ２と組み合わせたＰ２Ｏ５は、これらの組み合わせが同じモル比にある場合はＳｉＯ２に類似したガラス網になることに貢献する。
【００６６】
ガラス収納体のガラスは好ましくはＺｎＯを含んでいないが、０．１重量％またはそれ以上で最大５重量％までの量を含むことができる。ＺｒＯ２は０〜５重量％、とくに０〜３重量％の量を含み、多くの場合、最大含有量は３重量％で十分であることが実証されている。その上、さらにそれぞれ０〜５または０〜３重量％、好ましくは０．１〜２．５重量％、特に１〜２重量％のＷＯ３およびＭｏＯ３を互いに別個にだけ含むことができる。Ｂｉ２Ｏ３の含有率は好ましくは０〜５重量％である。
【００６７】
ガラスは基本的にはＴｉＯ２を含まなくてもよいが、「紫外端」（紫外線の吸収）を調整するためにＴｉＯ２を含むことができる。ＴｉＯ２の最大量は好ましくは１０重量％、特に最大８重量％であり、最大５重量％であることが好ましい。ＴｉＯ２の好ましい最小含有率は０．５重量％である。好ましくは、含有されるＴｉＯ２の少なくとも８０％から９９％、特に９９．９または９９．９９％はＴｉ４＋として存在する。個々のケースでは９９．９９９％のＴｉ４＋が有用であることが実証されており、溶融物は好ましくは酸化条件下で生成される。酸化条件下とは特に、チタンが前述の量のＴｉ４+として存在し、またはこの段階まで参加されることであると理解されたい。この酸化条件は溶融物中で例えば硝酸塩、特にアルカリ希土類硝酸塩を添加することによって容易に達成できる。酸素および／または乾燥空気を吹き込むことによっても酸化溶融を達成できる。その他、例えば混合物の溶融時に酸化したバーナーの調整によって酸化溶融物を生成することが可能である。
【００６８】
前述のように、本発明の代替実施形態では、チタンと鉄、またはチタンとタングステンを組み合わせることによって所望の紫外線ブロックを達成し、同時にＴｉＯ２の量を減らすことができる。
【００６９】
ガラス組成のＴｉＯ２含有率が２重量％超であり、Ｆｅ２Ｏ３の全体の含有量が５ｐｐｍ超である混合物が使用される場合、好ましくはＡｓ２Ｏ３で清澄され、硝酸塩で溶融される。硝酸塩の添加は好ましくは、可視領域でのガラスの着色（イルメナイト（ＦｅＴｉＯ３）混合酸化物の形成）を抑制するために１重量％超の含有率で行われる。
【００７０】
さらに、Ｓｂ２Ｏ３、ＳｎＯ２、塩化物および硫酸塩で清澄させることも可能である。清澄材はそれぞれガラス中に０〜２重量％の量を含み、最小量は好ましくは０．１、特に０．２重量％である。ガラスは好ましい実施形態では、場合によっては０〜２重量％の少量のＳＯ４２−、およびこれもそれぞれ０〜２重量％のＣｌ−および／またはＦ−を含んでいる。
【００７１】
特に、含有率が１重量％超のＴｉＯ２を添加した場合の可視波長範囲でのガラスの着色は、ガラス溶融物がほぼ塩化物を含まず、特にガラス溶融物を清澄させるために塩化物および／またはＳｂ２Ｏ３を添加しないことによって少なくとも部分的に回避することができる。特にＴｉＯ２を使用すると発生するようなガラスの青色着色は、清澄剤として塩化物を使用しないことによって回避できることが発見された。
【００７２】
さらに、例えば清澄剤として使用される硫酸塩も前述の清澄剤と同様に、ガラスがＴｉＯ２を含んでいると可視波長領域でのガラスの着色を生ずることが判明している。そこで好ましくは硫酸塩も使用されない。硫酸塩の最大含有率は本発明により２重量％、特に１重量％であり、最大０．１重量％である。本発明における可視波長領域は３８０ｎｍと７８０ｎｍの間の波長領域であると理解されたい。
【００７３】
さらに、清澄をＡｓ２Ｏ３、またはＳｂ２Ｏ３で使用して酸化条件下で行うことによってガラスの前述の欠点をさらに回避できることが発見された。特に好ましくは、ガラスは０．０１〜１重量％のＡｓ２Ｏ３、またはＳｂ２Ｏ３、またはこれらの酸化物の混合物を含んでいる。環境基準の重要性が増すとともに、清澄は好ましくはもっぱらＳｂ２Ｏ３を使用して行われる。
【００７４】
Ｆｅ２Ｏ３の含有率は好ましくは０〜１重量％であり、０〜０．５重量％の量がより好ましい。しかし、明らかにそれ以下であることが好ましい。鉄が含まれていると、例えば硝酸塩を含む原料を使用することによって、鉄は溶融中に酸化条件により酸化段階＋３に移行し、それにより可視波長領域での着色が最小限になる。ガラスにはＦｅ２Ｏ３が好ましくは＜５００ｐｐｍの含有量で含まれる。Ｆｅ２Ｏ３は一般に不純物として存在する。
【００７５】
上記のガラス組成は電極リードがないＥＥＦＬなどのようにガラスと電極リードとの溶融が行われない外部電極を有する発光体向けに考えられるだけではなく、電極リードを有するＣＣＦＬなどのように電極リードとガラスとの溶融が行われる内部電極を有する発光体向けにも同様に考えられる。
【００７６】
ＳｉＯ２を含有するガラスの製造方法は公知である。記載のガラスは特に板ガラス、特にフロート法による製造に適している。さらにこれらのガラスは素ガラスの製造にも適しており、ダンナー法が特に適している。しかし、素ガラスの製造はベロ法、アップドロー（A-Zug）法によっても可能である。なかでも特に直径が少なくとも０．５ｍｍで、上限が最大２ｃｍ、特に最大１ｃｍの素ガラスに製造に適している。特に好ましい素ガラスの直径は２ｍｍから５ｍｍの間である。このような素ガラスは壁厚が少なくとも０．０５ｍｍ、特に少なくとも０．１ｍｍであり、少なくとも０．２ｍｍであることが特に好ましいことが判明している。最大の壁厚は最大１ｍｍであり、最大０．８ｍｍ未満または０．７ｍｍ未満であることが好ましい。
【００７７】
記載のガラスは好ましくは、例えばＬＣＤディスプレーまたはＬＣＤスクリーンなどのディスプレーのバックライト照明用の発光体に使用され、また、例えばコンピュータのモニタ、トムにＴＦＴ機器、およびスキャナ、広告板、医療機器、および航空・宇宙計器、および携帯電話、デスクトップ・コンピュータおとびＰＤＡ（携帯情報端末）などの光源としてのバックライト・ディスプレー（受動ディスプレー、いわゆるバックライト・ユニットによるディスプレー）に使用される。これらの用途では、使用される発光体は極めて小さい寸法を有しており、したがってランプのガラスの厚さは極めて薄い。好ましいディスプレーおよびスクリーンは、ラップトップで使用されるいわゆるフラットディスプレー、特にフラット・バックライト装置である。
【００７８】
以下に例示として、本発明によるガラスを使用できるバックライト照明の幾つかの変形形態を記載する。
【００７９】
第１の変形形態では、少なくとも２つの発光体が好ましくは互いに平行に配置され、好ましくは基板またはキャリヤプレートとカバープレートまたは基板、またはディスクとの間にある。好ましくは、キャリヤプレート内には、発光体（１つまたは複数）が収納される凹部が設けられている。凹部は好ましくは、それぞれ１つの発光体を収納している。発光体（１つまたは複数）から発する光はディスプレーまたはスクリーンに反射される。
【００８０】
好ましくは、この変化形態では反射性のキャリヤプレートには、すなわち特に凹部（１つまたは複数）内には、発光体からキャリヤプレートの方向に放射する光を一種のリフレクタとして均一に制御し、それによってディスプレーまたはスクリーンの均質な照射を行う反射層が取付けられている。
【００８１】
この目的のため基板またはカバープレートまたはディスクとして、システムの構成および使用目的に応じて分光ユニットとして、または単にカバーとして機能する通常のプレートまたはディスクが使用される。したがって基板またはカバープレートまたはディスクは例えば不透明の拡散板または澄んだ透明ディスクであることができる。
【００８２】
第１の変形形態によるこの構成は好ましくは、例えばテレビ受像機などのより大型のディスプレー用に使用される。
【００８３】
第２の変形形態では、発光体を例えば分光ユニットの外部に配置することができる。したがって、発光体（１つまたは複数）をディスプレーまたはスクリーンの外側に配置することができ、その場合は、光は好ましくは光導波路として機能する光透過板、いわゆるＬＧＰ（導光板）を用いてディスプレーまたはスクリーンに均一に減結合される。このような光搬送プレートは例えば、光がそれを介して減結合される粗い表面を有している。
【００８４】
バックライト照明の第３の変形形態によれば、発光ユニットは例えば、上部は好ましくは構造化されたディスクによって、下部はキャリヤディスクによって、また側部は壁によって境界が画定された密閉空間を備えている。例えば蛍光灯などの発光体はユニットの側部にある。例えばこの密閉空間は、例えば所定の厚さでキャリヤディスク上に載置される放電蛍光灯を収納できる個々の放射空間に区分することができる。キャリヤプレートまたはキャリヤディスクとして、この場合もシステムの構成に応じて不透明の拡散ディスクまたは澄んだ透明ディスクなどを使用することができる。
【発明を実施するための最良の形態】
【００８５】
以下に図面を参照して本発明を詳細に説明する。
【００８６】
図１および２は、本発明によるガラス組成を有する小型化された形態の発光体を含むバックライト照明２つの実施形態を概略的に例示している。
【００８７】
図１にはバックライト照明１００の形態の例示的使用例が示されており、発光体１１０．１、１１０．２として小型化された２つの個々の蛍光管が備えられている。発光体１１０．１および１１０．２のガラス収容体は、本発明により使用されるガラスの組成領域からなるガラス組成を含み、またはガラス組成からなっている。
【００８８】
使用される発光体１１０．１、１１０．２の断面は特に限定されず、バックライト照明のそれぞれの設計および目的に応じて左右される。図１では例示的に正方形の断面が示されている。勿論、別の断面を使用することもできる。発光体１１０．１および１１０．２は互いに平行に配置され、好ましくは同じ寸法を有している。
【００８９】
発光体１１０．１、１１０．２は外部接点を有する発光体でも外部接点を有する発光体でもよい。図１に示す発光体１１０．１および１１０．２は例えば無電極ガス放電ランプ、すなわちリードがなく、外部の、または外部に位置する電極だけを有する発光体である。放電ランプは、水銀および／または希土類イオンおよび／またはキセノンなどの放電物質が充填された放電室を有している。さらにプラズマの添加が内部電極を介して行われる、例えばＣＣＦＬシステ（冷陰極蛍光灯）を使用することもできる。本発明により使用可能なガラスは両方の用途に等しく適している。
【００９０】
発光体１１０．１、１１０．２のガラス収納体のガラスは好ましくは、記載の限度を超えない損失角ｔａｎδと誘電率ε’との商の値を有している。好ましくは、発光体１１０．１、１１０．２のガラス収納体には、外部電極を有する発光体、例えばＥＥＦＬが使用される場合は、ｔａｎδ／ε’＜５ｘ１０−４のガラスが選択され、使用周波数は５〜２００ｋＨｚの範囲、好ましくは１０〜１５０ｋＨｚ、特に好ましくは２０〜１００ｋＨｚの範囲にある。このような周波数に調整するため、この場合は好ましくは、交流電圧を使用する外部電極を有する発光体、特にＥＥＦＬを制御する手段が備えられ、周波数が５〜２００ｋＨｚの範囲、好ましくは１０〜１５０ｋＨｚ、特に好ましくは２０〜１００ｋＨｚの範囲にある（すなわち、システム内の共振する機械的振動が励起されると可聴範囲である周波数外）、好ましくは０．５〜１０ｋＶの交流電圧、特に好ましくは０．８〜６ｋＶの交流電圧が供給される。発光体（図示せず）を制御するためのこの手段は例えば正弦波信号用に、しかし好ましくは方形波信号用に構成される。特に好ましくは、前記手段は所望の電圧および信号波形を生成する電子制御ユニットである。さらに、電子制御ユニットが電流制限器を備えていることが有利である。
【００９１】
発光体１１０．１、１１０．２のガラス収納体は好ましくは、水銀ガス、希ガス、特にキセノンガスまたはそれらの混合ガスから選択されるガス充填物を含んでいる。使用される発光体１１０．１、１１０．２が高圧ランプである場合は、加圧された充填ガスは連続スペクトルが発生するほど高温になることがあり、水銀ガスおよび／またはキセノンガスを含んでいる場合は、外部電極を介して制御可能な水銀および／またはキセノン線スペクトルの付加的な強い衝撃分散が存在することがある。
【００９２】
発光体１１０．１、１１０．２の熱管理、特にその受動的冷却のために、冷却板（図示せず）を備えることができる。能動的冷却のためには、通常はファンおよび／または液体冷却が備えられる。
【００９３】
発光体１１０．１、１１０．２は、発される光をディスプレーに反射する凹部１５０を有するプレート１３０内にある。反射プレート１３０の上方には、蛍光管１１０．１および１１０．２からプレート１３０の方向に照射される光を一種のリフレクタとして均一に拡散し、それによってディスプレーの均一な照射を行う反射層１６０が配置される。この配置は好ましくは、比較的大型のディスプレー、例えばテレビ受像機で使用される。
【００９４】
図２の実施形態によれば、例えば蛍光管２１０．１、２１０．２などの発光体はディスプレー２０２の外側にも配置されることができ、その場合、光は光導体として機能するＬＧＰ（導光板）の光搬送板２５０によって均一にディスプレー上に減結合される。
【００９５】
図３は発光体の例示的断面の概略図を示す。そこで例えば円形、楕円形、丸み付け、または長方形の断面を有する幾何形状が示されている。
【００９６】
図１から図３は可能な変形形態を例示的に示しているに過ぎない。これらは限定的なものと理解されるべきではなく、可能な実施形態の実施例を示しているに過ぎない。図１から３は可能な実施形態を示しているが、本発明により実施される発光体およびバックライト照明へのその使用の保護範囲に関して確定的なものではなく、ひいては限定的なものではない。所望の目的に応じて発光体のその他の変形形態および配置の可能性も考えられる。
【００９７】
図４および５は以下の例で説明される。
【００９８】
以下に本発明を、本発明の教示を説明する実施例に基づいて説明するが、限定的なものではない。
【００９９】
実施例
以下の表には、外部および内部電極を有する発光体のガラス収納体に同様の適するガラス組成が示されており、それぞれ熱膨張率（「アルファ」またはＣＴＺＥ）、ガラス遷移温度Ｔｇ、および密度が記載されている。さらに、Ｔｘｘは粘度が１０ｘｘｄＰａｓである場合の温度（℃）を示す。
【０１００】
実施例１から５：
2009126781.tif 000002
アルファ（ＣＴＥ）．．．．．縦膨張率１０−６／Ｋ
【０１０１】
実施例６
目的はＴｉＯ２の含有量ができるだけ少ないガラスを製造し、ひいては満足できる紫外線ブロックを達成することにある。紫外線ブロックとして特に有利であるのはチタンと鉄との組み合わせであることが発見された。したがって、以下のガラス組成物が製造される。
【０１０２】
ＳｉＯ２    ５５．４７ 重量％
Ｂ２Ｏ３    ７．６５    重量％
Ａｌ２Ｏ３  １３．５０  重量％
ＭｇＯ    ２．４５     重量％
ＣａＯ    １０．００   重量％
ＢａＯ    ９．２０     重量％
ＴｉＯ２  １．５０      重量％
ＣｅＯ２  ０．２０      重量％
Ｆｅ２Ｏ３  ０．０３      重量％
【０１０３】
ガラスの加工温度は１１８５℃であり、良好な失透特性が認められた。ガラスは極めて良好に溶融および清澄可能であった（１５５０℃）。このガラスの透過スペクトルは図１に示されている。
【０１０４】
ガラス収納体用の本発明によるこのガラス組成物は外部または内部電極を有する発光体に同様に適している。
【０１０５】
実施例７
目的はＴｉＯ２の含有量ができるだけ少ないガラスを製造し、ひいては満足できる紫外線ブロックを達成することにある。紫外線ブロックとして特に有利であるのはチタンとタングステンとの組み合わせであることが発見された。Ｃｅｒはソラリゼーションが強いため、可視領域ではタングステンが含まれる場合は完全に無くされる。したがって、以下のガラス組成物が製造される。
【０１０６】
ＳｉＯ２    ５３．００ 重量％
Ｂ２Ｏ３    ８．５０    重量％
Ａｌ２Ｏ３  １３．００  重量％
ＭｇＯ    ２．７０     重量％
ＣａＯ    １０．３０   重量％
ＢａＯ    ９．００     重量％
ＴｉＯ２  ２．００      重量％
ＷＯ３    １．５０      重量％
【０１０７】
このガラスの４つの見本が製造され、そのうちの２つは照射され、２つは照射されずにそれぞれ透過スペクトルが記録された。照射は紫外線ランプ、フィリップス社のＨＯＫで１５時間行われた。ガラスの透過スペクトルは図２に示されている。
【０１０８】
図中のｄはガラスの壁厚を示す。
【０１０９】
ガラス収納体用の本発明によるこのガラス組成物も、外部または内部電極を有する発光体に同様に適している。
【０１１０】
したがって、本発明により、ガラスが特に高い破壊強度（ピンホール安定性）を有し、僅かな「黒化」（ガラスと水銀との反応がない）、ならびに内部接点を有する発光体にも外部接点を有する発光体にも使用可能性があるガラス組成の範囲が初めて記載された。このような使用の柔軟性は、製造されるガラスを著しく縮減できるため優れた経済的利点の根拠となる。
【図面の簡単な説明】
【０１１１】
【図１】本発明によるガラス組成を有する発光体を含む小型化されたバックライト照明の実施形態の概略的な例示図である。
【図２】本発明によるガラス組成を有する発光体を含む小型化されたバックライト照明の別の実施形態の概略的な例示図である。
【図３】本発明により使用される発光体の断面の概略的な例示図である。
【図４】本発明によるガラスの遷移スペクトルのグラフである。
【図５】本発明による４つのガラスの透過スペクトルのグラフである。
【図１】
2009126781.tif 000003
【図２】
2009126781.tif 000004
【図３】
2009126781.tif 000005
【図４】
2009126781.tif 000006
【図５】
2009126781.tif 000007